【手続補正書】
【提出日】平成21年2月23日(2009.2.23)
【手続補正１】
【補正対象書類名】特許請求の範囲
【補正対象項目名】全文
【補正方法】変更
【補正の内容】
【特許請求の範囲】
【請求項１】
（Ａ）（ｉ）（ａ）総二酸残基に基づき、少なくとも９５モル％のテレフタル酸残基を含む二酸残基；並びに（ｂ）ジオール残基の総モルに基づき、少なくとも９５モル％の、エチレングリコール及び１，４−シクロヘキサンジメタノールから選ばれた少なくとも１種のジオールの残基を含むジオール残基を含む少なくとも１種のポリエステル；（ｉｉ）ビスフェノールＡの残基を含む少なくとも１種のポリカーボネート；又は（ｉｉｉ）それらの均質ブレンドを含む第１成分を、前記第１成分のＴｇ＋１００℃〜前記第１成分のＴｇ＋３００℃の温度に加熱し；
（Ｂ）ジアミン残基及び二酸残基を含むポリアミド（前記ポリアミドは、総ジアミン残基に基づき、１００モル％のｍ−キシリレンジアミン残基及び、総二酸残基に基づき、１００モル％のアジピン酸残基を含む）と、ナイロン６及びナイロン６，６から選ばれた少なくとも１種のポリアミドとのアミド交換均質ブレンドを含む第２成分を、第２成分の、Ｔｇ＋１００℃〜第２成分のＴｇ＋３００℃の温度に加熱し；
（Ｃ）前記第１及び第２ポリマー組成物を別個の層に含む造形品を形成し；
（Ｄ）スクラップ第１成分及びスクラップ第２成分を回収し；
（Ｅ）前記スクラップ第１成分及びスクラップ第２成分を粉砕して、リグラインドを生成し；
（Ｆ）場合によっては前記リグラインドを乾燥させ；そして
（Ｇ）前記リグラインドを工程（Ａ）の第１成分、工程（Ｂ）の第２成分又はそれらの組合せと合する
ことを含んでなり、工程（Ｂ）の第２成分と工程（Ａ）の第１成分の屈折率の差［ＲＩ（第２成分）−ＲＩ（第１成分）］が０．００６〜−０．０００６であり、且つ前記造形品が少なくとも７５％のパーセント透過率及び１０％又はそれ以下のヘイズを有する多層造形品の形成方法。
【請求項２】
前記リグラインドが工程（Ａ）の第１成分と工程（Ｂ）の第２成分との混合物を含む請求項１に記載の方法。
【請求項３】
前記リグラインドが前記造形品の１０〜４０重量％である請求項２に記載の方法。
【請求項４】
前記造形品がシート、フィルム、チューブ、ボトル又はプレフォームであり、そして前記の形成を、押出、カレンダリング、熱成形、ブロー成形、押出ブロー成形、射出成形、圧縮成形、キャスト、ドラフト、幅出し又はフリーブロー成形によって行う請求項１に記載の方法。
【請求項５】
前記造形品が２〜７層を有する請求項４に記載の方法。
【請求項６】
前記造形品がＡＢＡ、ＡＢＡＢＡ又はＡＢＣＢＡで表される層状構造を有し、層Ａが前記第１成分（Ａ）を含み、層Ｂが前記第２成分（Ｂ）を含み且つ層Ｃが工程（Ａ）及び（Ｂ）のスクラップ第１成分及び第２成分の混合物、使用済みリサイクル材料から得られたポリエステル若しくはポリカーボネート又はそれらの組合せを含むリグラインドを含む、請求項５に記載の方法。
【請求項７】
前記ジオール残基が１〜５モル％の１，４−シクロヘキサンジメタノール残基及び９９〜９５モル％のエチレングリコール残基を含む請求項１に記載の方法。
【請求項８】
前記ジオール残基が２９〜３３モル％の１，４−シクロヘキサンジメタノール残基及び７１〜６７モル％のエチレングリコール残基を含む請求項１に記載の方法。
【請求項９】
前記ジオール残基が４５〜５５モル％の１，４−シクロヘキサンジメタノール残基及び５５〜４５モル％のエチレングリコール残基を含む請求項１に記載の方法。
【請求項１０】
前記ジオール残基が６０〜６５モル％の１，４−シクロヘキサンジメタノール残基及び４０〜３５モル％のエチレングリコール残基を含む請求項１に記載の方法。
【請求項１１】
前記ジオール残基が７９〜８３モル％の１，４−シクロヘキサンジメタノール残基及び２１〜１７モル％のエチレングリコール残基を含む請求項１に記載の方法。
【請求項１２】
前記ジオール残基が１００モル％の１，４−シクロヘキサンジメタノール残基を含む請求項１に記載の方法。
【請求項１３】
工程（Ａ）の前記第１成分が前記ポリエステルと前記ポリカーボネートとの均質ブレンドを更に含む請求項１に記載の方法。
【請求項１４】
工程（Ｂ）の前記第２成分が、前記造形品の総重量に基づき、１０〜５００重量百万分率のコバルトを含む請求項１に記載の方法。
【請求項１５】
請求項１〜１４のいずれか１項に記載の方法によって製造された多層造形品。
【手続補正２】
【補正対象書類名】明細書
【補正対象項目名】０１６７
【補正方法】変更
【補正の内容】
【０１６７】
【表１２】
2008531354.tif 000001
以下に、本発明の態様を列挙する。
態様１．（Ａ）（ｉ）（ａ）総二酸残基に基づき、少なくとも９５モル％のテレフタル酸残基を含む二酸残基；並びに（ｂ）ジオール残基の総モルに基づき、少なくとも９５モル％の、エチレングリコール及び１，４−シクロヘキサンジメタノールから選ばれた少なくとも１種のジオールの残基を含むジオール残基を含む少なくとも１種のポリエステル；（ｉｉ）ビスフェノールＡの残基を含む少なくとも１種のポリカーボネート；又は（ｉｉｉ）それらの均質ブレンドを含む第１成分を、前記第１成分のＴｇ＋１００℃〜前記第１成分のＴｇ＋３００℃の温度に加熱し；
（Ｂ）ジアミン残基及び二酸残基を含むポリアミド（前記ポリアミドは、総ジアミン残基に基づき、１００モル％のｍ−キシリレンジアミン残基及び、総二酸残基に基づき、１００モル％のアジピン酸残基を含む）と、ナイロン６及びナイロン６，６から選ばれた少なくとも１種のポリアミドとのアミド交換均質ブレンドを含む第２成分を、第２成分の、Ｔｇ＋１００℃〜第２成分のＴｇ＋３００℃の温度に加熱し；
（Ｃ）前記第１及び第２ポリマー組成物を別個の層に含む造形品を形成し；
（Ｄ）スクラップ第１成分及びスクラップ第２成分を回収し；
（Ｅ）前記スクラップ第１成分及びスクラップ第２成分を粉砕して、リグラインドを生成し；
（Ｆ）場合によっては前記リグラインドを乾燥させ；そして
（Ｇ）前記リグラインドを工程（Ａ）の第１成分、工程（Ｂ）の第２成分又はそれらの組合せと合する
ことを含んでなり、工程（Ｂ）の第２成分と工程（Ａ）の第１成分の屈折率の差［ＲＩ（第２成分）−ＲＩ（第１成分）］が０．００６〜−０．０００６であり、且つ前記造形品が少なくとも７５％のパーセント透過率及び１０％又はそれ以下のヘイズを有する多層造形品の形成方法。
態様２．前記リグラインドが工程（Ａ）の第１成分と工程（Ｂ）の第２成分との混合物を含む態様１に記載の方法。
態様３．前記リグラインドを工程（Ａ）の前記第１成分と合する態様２に記載の方法。
態様４．前記リグラインドが、前記造形品の総重量に基づき、前記造形品の５〜６０重量％である態様２に記載の方法。
態様５．前記リグラインドが前記造形品の１０〜４０重量％である態様４に記載の方法。
態様６．前記リグラインドが前記造形品の２０〜３０重量％である態様５に記載の方法。
態様７．前記の形成を、押出、カレンダリング、熱成形、ブロー成形、押出ブロー成形、射出成形、圧縮成形、キャスト、ドラフト、幅出し又はフリーブロー成形によって行う態様１に記載の方法。
態様８．前記造形品がシート、フィルム、チューブ、ボトル又はプレフォームである態様７に記載の方法。
態様９．前記形成を押出機中で行う態様７に記載の方法。
態様１０．前記造形品が２〜７層を有する態様７に記載の方法。
態様１１．前記造形品がＡＢＡ、ＡＢＡＢＡ又はＡＢＣＢＡで表される層状構造を有し、層Ａが前記第１成分（Ａ）を含み、層Ｂが前記第２成分（Ｂ）を含み且つ層Ｃが工程（Ａ）及び（Ｂ）のスクラップ第１成分及び第２成分の混合物、使用済みリサイクル材料から得られたポリエステル若しくはポリカーボネート又はそれらの組合せを含むリグラインドを含む、態様１０に記載の方法。
態様１２．工程（Ｂ）の前記第２成分及び工程（Ａ）の前記第１成分の屈折率の差［ＲＩ（第２成分）−ＲＩ（第１成分）］が０．００５〜−０．０００６である態様１に記載の方法。
態様１３．前記ジオール残基が１〜５モル％の１，４−シクロヘキサンジメタノール残基及び９９〜９５モル％のエチレングリコール残基を含む態様１に記載の方法。
態様１４．前記ジオール残基が２９〜３３モル％の１，４−シクロヘキサンジメタノール残基及び７１〜６７モル％のエチレングリコール残基を含む態様１に記載の方法。
態様１５．前記ジオール残基が４５〜５５モル％の１，４−シクロヘキサンジメタノール残基及び５５〜４５モル％のエチレングリコール残基を含む態様１に記載の方法。
態様１６．前記ジオール残基が６０〜６５モル％の１，４−シクロヘキサンジメタノール残基及び４０〜３５モル％のエチレングリコール残基を含む態様１に記載の方法。
態様１７．前記ジオール残基が７９〜８３モル％の１，４−シクロヘキサンジメタノール残基及び２１〜１７モル％のエチレングリコール残基を含む態様１に記載の方法。
態様１８．前記ジオール残基が１００モル％の１，４−シクロヘキサンジメタノール残基を含む態様１に記載の方法。
態様１９．前記ポリエステルが、総二酸残基に基づき、０．１〜２モル％の、トリメリット酸、トリメリット酸無水物及びピロメリット酸二無水物から選ばれた少なくとも１種の分岐剤の残基を更に含む態様１に記載の方法。
態様２０．工程（Ａ）の前記第１成分が前記ポリエステルと前記ポリカーボネートとの均質ブレンドを更に含む態様１９に記載の方法。
態様２１．前記ポリカーボネートが分岐している態様２０に記載の方法。
態様２２．工程（Ｂ）の前記第２成分が、前記造形品の総重量に基づき、１０〜５００重量百万分率のコバルトを含む態様１に記載の方法。
態様２３．前記均質ブレンドが２０ミリモル／Ｋｇ又はそれ以下の末端アミン基を含む態様２２に記載の方法。
態様２４．工程（ｉｉｉ）が、前記層の総重量に基づき５０〜１００重量％の前記リグラインドを含む少なくとも１層の追加層を形成することを更に含む態様１に記載の方法。
態様２５．前記の少なくとも１層の追加層が、前記造形品の総重量に基づき、１０〜５００重量百万分率の、銅、ニッケル、コバルト、鉄、マンガン及びそれらの組合せから選ばれた少なくとも１種の金属を含む態様２４に記載の方法。
態様２６．前記金属がコバルトである態様２５に記載の方法。
態様２７．態様１、４、７、１１、１３〜１８、２０又は２５のいずれか１項に記載の方法によって製造された多層造形品。